(57)【特許請求の範囲】
【請求項１】
光透過帯と遮光帯とが交互に繰り返して設けられているルーバー層と、前記ルーバー層の第一面に設けられた第一透明樹脂層と、前記ルーバー層の第二面に設けられた第二透明樹脂層と、を備え、
前記光透過帯、前記第一透明樹脂層、および前記第二透明樹脂層がシリコーンゴムによって形成されており、
前記第一透明樹脂層、および前記第二透明樹脂層のそれぞれが外面を構成し、
前記光透過帯の屈折率と前記第一透明樹脂層の屈折率の差が０．０１未満、及び前記光透過帯の屈折率と前記第二透明樹脂層の屈折率の差が０．０２未満であり、
前記第一透明樹脂層および前記第二透明樹脂層の外面には他の透明部材が設けられておらず、
前記ルーバー層の厚さが２００μｍ〜５００μｍであり、前記第一透明樹脂層の厚さが１０μｍ〜２０μｍであり、前記第二透明樹脂層の厚さが１０μｍ〜２０μｍである、
光透過方向制御シート。
【請求項２】
前記第一透明樹脂層および前記第二透明樹脂層のうち少なくとも一方の外面の算術平均粗さ（Ｒａ）が、０μｍ〜３．０μｍである、請求項１に記載の光透過方向制御シート。
【請求項３】
前記光透過方向制御シートの全光線透過率が８０％以上である、請求項１又は２に記載の光透過方向制御シート。
【発明の詳細な説明】
【技術分野】
【０００１】
本発明は、入射する光線束のうち、特定の入射角を有する光線のみが透過する光透過方向制御シートに関する。より詳しくは、本発明は、照明、各種の情報表示装置の表示画面等に設置したときに狭視野角を実現することが可能な光透過方向制御シートに関する。
【背景技術】
【０００２】
携帯情報端末、現金自動預入支払機等の情報表示装置の表示画面に設置され、表示画面の手前側からの視認性を損なうことなく、左右側及び向かい側からの覗き見を防止できる覗き見防止体が開示されている（特許文献１）。この覗き見防止体は、光透過帯と遮光帯とが交互に配置された防眩層と、この防眩層の一面に設けられた透光性の貼着層と、この貼着層とは反対側で防眩層の他面に設けられた透光層と、が積層された３層構造をなしている。貼着層は情報表示装置の表示画面に貼着して使用される。
【先行技術文献】
【特許文献】
【０００３】
【特許文献１】特許第３６７５７５２号公報
【発明の概要】
【発明が解決しようとする課題】
【０００４】
光透過方向制御シート（覗き見防止体）を携帯情報端末の内部に組み込むことにより、ユーザーの利便性を高めることが求められている。特許文献１の覗き見防止体に備えられた透光層は、覗き見防止体の剛性を高める目的で充分な厚みを有しているため、狭い端末内部に組み込む用途には適さない。薄型化の目的で、上記の覗き見防止体の透光層を除いた場合、防眩層の表面において製造時に不可避的に形成される微小な凹凸が露出する。この凹凸によって光が乱反射するため、ヘーズ値が高くなり、防眩層を透過する像をはっきりと視認できない、及び防眩層そのものをはっきりと視認できない、という問題がある。この覗き見防止体を表示画面に接着させれば上記の光の乱反射は抑制できるが、接着前の覗き見防止体を透視する（透かして見る）ことは難しいため、覗き見防止体の品質検査を行うことが困難になる問題がある。
また、従来の覗き見防止体においては、透光層を構成する透明樹脂の屈折率と、防眩層を構成する透明樹脂の屈折率とが異なるため、屈折率の相違による光透過率の低下が生じる問題もある。
【０００５】
本発明は、上記事情を鑑みてなされたものであり、優れた光透過率を有し、目視で品質検査を行うことが可能な光透過方向制御シートの提供を課題とする。
【課題を解決するための手段】
【０００６】
［１］  光透過帯と遮光帯とが交互に繰り返して設けられているルーバー層と、前記ルーバー層の第一面に設けられた第一透明樹脂層と、前記ルーバー層の第二面に設けられた第二透明樹脂層と、を備え、前記光透過帯の屈折率と前記第一透明樹脂層の屈折率の差、及び前記光透過帯の屈折率と前記第二透明樹脂層の屈折率の差が、それぞれ０．１未満である、光透過方向制御シート。
［２］  前記第一透明樹脂層の外面および前記第二透明樹脂層の外面のうち少なくとも一方の外面の算術平均粗さ（Ｒａ）が、０μｍ〜３．０μｍである、［１］に記載の光透過方向制御シート。
［３］  前記光透過帯、前記第一透明樹脂層、および前記第二透明樹脂層がシリコーンゴムによって形成されている、［１］又は［２］に記載の光透過方向制御シート。
［４］  前記ルーバー層の厚さが２００μｍ〜５００μｍであり、前記第一透明樹脂層の厚さが１０μｍ〜２０μｍであり、前記第二透明樹脂層の厚さが１０μｍ〜２０μｍである、［１］〜［３］の何れか一項に記載の光透過方向制御シート。
【発明の効果】
【０００７】
本発明の光透過方向制御シートによれば、ルーバー層と第一及び第二透明樹脂層との界面における界面反射が低減されているため優れた光透過率を有する。これにより、設置した表示画面の輝度の低減を抑制し、バックライトの輝度を低く設定した場合にも充分に明るい表示画面を得ることができる。また、バックライトの低電力化が可能となる。さらに、優れた光透過率を有するので、目視で品質検査を容易に行うことができる。これらの優れた効果は、本発明の光透過方向制御シートを薄型化した場合にも充分に発揮されるため、情報表示装置の内部に容易に組み込むことができる。
【図面の簡単な説明】
【０００８】
【図１】本発明に係る光透過方向制御シートの一例を示す断面図である。
【発明を実施するための形態】
【０００９】
図１に示すように、本発明に係る光透過方向制御シート１０は、光透過帯２と遮光帯３とが交互に繰り返して設けられているルーバー層１と、ルーバー層１の第一面に設けられた第一透明樹脂層４と、ルーバー層１の第二面に設けられた第二透明樹脂層５と、を備える。
各光透過帯２及び各遮光帯３はルーバー層１の厚さ方向に沿って形成されている。換言すると、光透過帯２と遮光帯３はルーバー層１の幅方向（厚さ方向い直交する方向）において交互に繰り返して設けられている。ルーバー層１において、遮光帯３に挟まれた光透過帯２を通して、ルーバー層１の厚さ方向、すなわち光透過方向制御シート１０の厚さ方向に沿って、光が透過する。
【００１０】
光透過方向制御シート１０において、光透過帯２の屈折率と第一透明樹脂層４の屈折率の差、及び光透過帯２の屈折率と第二透明樹脂層５の屈折率の差は、それぞれ０．１未満である。ここで、各屈折率の差は絶対値である。
【００１１】
本発明において、「屈折率」とは、真空に対する当該部材の屈折率であり、絶対屈折率を意味する。この屈折率は、JIS K 7142:2014（ISO489:1999）「プラスチック−屈折率の求め方」のＡ法に準拠して求められる。
【００１２】
光透過帯２の屈折率と第一透明樹脂層４の屈折率の差が０．１未満、好ましくは０．０１未満、より好ましくは実質的な差がゼロであることにより、ルーバー層１と第一透明樹脂層４の界面における界面反射が低減し、光透過率が向上する。同様に、光透過帯２の屈折率と第二透明樹脂層５の屈折率の差が０．１未満、好ましくは０．０２未満、より好ましくは実質的な差がゼロであることにより、ルーバー層１と第二透明樹脂層５の界面における界面反射が低減し、光透過率が向上する。この結果、光透過方向制御シート１０は優れた光透過性を有する。
【００１３】
透明樹脂層が設けられずにルーバー層１の表面が露出した場合、その露出面で光の乱反射が生じるので、ルーバー層１を透かしてルーバー層１を構成する光透過帯２と遮光帯３が規則的に配列していることを目視で確認することが難しい。一方、第一透明樹脂層４および第二透明樹脂層５を設けることにより、光透過方向制御シート１０を透かして見て、ルーバー層１を構成する光透過帯２と遮光帯３が規則的に配列していることを目視で確認することができる。これにより、品質管理を容易に行うことができる。
【００１４】
第一透明樹脂層４の外面（外側に面する表面）４ａおよび第二透明樹脂層５の外面５ａのうち少なくとも一方の外面の算術平均粗さ（Ｒａ）は、０μｍ〜３．０μｍが好ましく、０．０μｍ〜０．５μｍがより好ましく、０．０μｍ〜０．２μｍがさらに好ましい。
上記範囲であると、当該外面が鏡面仕上げと同等の平滑性を有し、当該外面における光の散乱がより一層抑制される。これにより、第一透明樹脂層４および第二透明樹脂層５を透かして、ルーバー層１を構成する光透過帯２と遮光帯３が規則的に配列していることを目視で確認することがより一層容易になる。つまり、より一層容易に品質管理を行うことができる。さらに、光透過方向制御シート１０の光透過性等の光学特性を向上させることができる。
なお、本明細書において、「下限値〜上限値」の数値範囲は、特に他の意味であることを明記しない限り、「下限値以上、上限値以下」の数値範囲を意味する。
【００１５】
光透過方向制御シート１０の透明性を向上させる観点から、第一透明樹脂層４の外面４ａおよび第二透明樹脂層５の外面５ａの両方の外面の算術平均粗さ（Ｒａ）が上記の好適な範囲であることが好ましい。
【００１６】
本発明において、「算術平均粗さ（Ｒａ）」は、JIS B 0601:2013（ISO4287:1997）「製品の幾何特性仕様」に準拠して求められる。
【００１７】
［光透過帯の材料］
ルーバー層１を構成する光透過帯２の材料は、上記の屈折率の関係を満たすものであれば特に限定されず、例えば、透明性が高い樹脂が好適である。具体的には、ルーバー層１の光透過帯２のみに対して、ルーバー層１の厚さ方向に光を透過させたときの光透過率（光線透過率）が７５％以上、好ましくは８５％以上であるような、高い透明性を有する樹脂材料が好ましい。例えば、透明性が高い熱可塑性樹脂や熱硬化性樹脂が用いられ、具体例としては、セルロース系樹脂、ポリオレフィン系樹脂、ポリエステル系樹脂、シリコーン樹脂、ポリスチレン樹脂、ポリ塩化ビニル樹脂、アクリル樹脂、ポリカーボネート樹脂等が挙げられる。中でもシリコーン樹脂が好ましく、耐熱性の点でシリコーンゴムが特に好ましい。
【００１８】
シリコーンゴムとしては、例えば、分子鎖末端がヒドロキシシリル基又はビニルシリル基で封鎖されたジオルガノポリシロキサンと有機過酸化物とからなる、一般にミラブルゴムと呼ばれるシリコーンゴム組成物；分子中にケイ素原子に結合したビニル基を少なくとも２個有するジオルガノポリシロキサンに、分子中にケイ素原子に結合した水素原子（＝ＳｉＨ結合）を少なくとも３個有するオルガノハイドロジェンポリシロキサンと白金系触媒を配合した、いわゆる付加反応型のオルガノシリコーンゴム組成物等が挙げられる。
【００１９】
［遮光帯の材料］
ルーバー層１を構成する遮光帯３の材料は特に限定されず、例えば、光透過帯２の材料として上記に挙げた樹脂を基材とし、これに顔料や染料等の着色剤を添加してなる着色樹脂が好適である。光透過帯２をなしている樹脂材料と、遮光帯３の基材としての樹脂材料とは同じであってもよく、異なっていてもよいが、光透過帯２と遮光帯３との接着性が良好となり易い観点から、両者の樹脂材料は同じであることが好ましい。
【００２０】
遮光帯３の色調は、充分な遮光性が得られればよく、例えば黒、赤、黄、緑、青、水色等が挙げられる。遮光帯３の色調及び遮光性は、着色剤の種類及び添加量によって調整できる。具体的には、ルーバー層１の遮光帯３のみに対して、ルーバー層１の厚さ方向に光を照射したときの光透過率が２０％以下、好ましくは５％以下となるような遮光性を有することが好ましい。また、遮光帯の色調は、ルーバー層１を見たときに認識される色調となるので装飾性も考慮して設計することが好ましい。
【００２１】
着色剤の具体例としては、カーボンブラック、酸化鉄、酸化チタン、黄色酸化鉄、ジスアゾイエロー、フタロシアニンブルー等の一般的な有機顔料あるいは無機顔料が挙げられる。着色剤は１種でもよく、２種以上を用いてもよい。また黒色顔料を用いない場合は、良好な遮光性を得るために白色顔料を併用することが好ましい。
【００２２】
［光透過帯と遮光帯の幅］
光透過帯２と遮光帯３の幅（図１の横方向の厚さ）は自由に設定される。ルーバー層１の光透過率は、光透過帯２の幅／遮光帯３の幅の比率によって調整することができる。視野角（可視角度）の範囲は、光透過帯２の幅及びルーバー層１の厚さによって調整することができる。
【００２３】
覗き見防止と表示画面の良好な視認性とを両立させることを考慮すると、光透過帯２の幅は、１００〜２００μｍが好ましく、１２０〜１５０μｍがより好ましい。また、遮光帯３の幅は、１０〜５０μｍが好ましく、１０〜３０μｍがより好ましい。上記の範囲に各幅を調整すると、例えば、光透過率８０％以上、視野角９０〜１２０°の光透過方向制御シート１０が得られる。
【００２４】
［透明樹脂層の材料］
第一透明樹脂層４および第二透明樹脂層５の材料は、上記の屈折率の関係を満たすものであれば特に限定されず、例えば、光透過帯２の材料として前述した樹脂が好適である。各透明樹脂層の厚さ方向の光透過率が７５％以上である材料が好ましく、８５％以上である材料がより好ましい。
【００２５】
具体的には、例えば、セルロース系樹脂、ポリオレフィン系樹脂（特に、シクロオレフィンポリマー）、ポリエステル系樹脂、シリコーン樹脂、ポリスチレン樹脂、ポリ塩化ビニル樹脂、アクリル樹脂、ポリカーボネート樹脂等が挙げられる。好適なシリコーンゴムとしては前述の光透過帯で例示したものが挙げられる。
上記の中でも、ポリカーボネートやＰＥＴ（屈折率＝１．５９〜１．６０）等の熱可塑性樹脂よりも空気の屈折率（１．０００３）に近く、界面反射による光透過率のロスが少ないシリコーン樹脂（屈折率＝１．４３）が好ましく、耐熱性の点でシリコーンゴム（屈折率＝１．４０〜１．４３）がより好ましい。透明樹脂層４，５がシリコーンゴムであると、透明樹脂層の外面４ａ，５ａの密着性が著しく向上する（タック感を付与できる）ので、表示画面の表面に透明樹脂層を密着させて、容易に光透過方向制御シート１０を設置することができる。
【００２６】
各透明樹脂層を構成する樹脂には、必要に応じて、耐候性向上、意匠性向上等の目的で、紫外線吸収剤、赤外線吸収剤、着色剤等の樹脂フィルム分野における公知の添加剤が含有されてもよい。
【００２７】
第一透明樹脂層４の材料と第二透明樹脂層５の材料は同じであってもよく、異なっていてもよいが、上記の屈折率の関係を満たすことが容易である観点から、同じであることが好ましい。また、同じ観点から、第一透明樹脂層４および第二透明樹脂層５の材料と、ルーバー層１の光透過帯２の材料は同じであることがより好ましい。
【００２８】
［各層の厚さ］
ルーバー層１の厚さは、１００μｍ〜５０００μｍが好ましく、１５０μｍ〜１０００μｍがより好ましく、２００μｍ〜５００μｍがさらに好ましい。ルーバー層１の厚さが上記範囲であると、視野角（可視角度）の制御が容易になる。
第一透明樹脂層４および第二透明樹脂層５の厚さは、それぞれ独立に、１μｍ〜１００μｍが好ましく、５μｍ〜５０μｍがより好ましく、１０μｍ〜２０μｍがさらに好ましい。第一透明樹脂層４および第二透明樹脂層５の厚さがそれぞれ上記範囲であると、光透過方向制御シート１０の剛性と薄型化のバランスを取ることができる。
【００２９】
ルーバー層１、第一透明樹脂層４および第二透明樹脂５の合計の厚さは、１００μｍ〜５０００μｍが好ましく、１５０μｍ〜１０００μｍがより好ましく、２００μｍ〜５００μｍがさらに好ましい。
各層の厚さが上記範囲の下限値以上であると、光透過方向制御シート１０の剛性が高まり、情報表示装置の表示画面の近傍に設置する際の操作性が向上するとともに、視野角（可視角度）の制御が容易になる。
各層の厚さが上記範囲の上限値以下であると、光透過方向制御シート１０の薄型化が充分に達成され、情報表示装置の内部に組み込むことが容易になる。
【００３０】
［任意の透明部材］
第一透明樹脂層４の外面４ａおよび第二透明樹脂層５の外面５ａの少なくとも一方には、任意の透明層、透明フィルム等の透明部材を設置してもよく、例えば、公知の粘着層、接着層、透明フィルム、保護シート等が挙げられる。
【００３１】
前記粘着層の材料としては、例えば、エラストマー系粘着剤、アクリル系粘着剤、ウレタン系粘着剤、ゴム系粘着剤等が挙げられる。前記エラストマー系粘着剤としては、例えば、シリコーンゴム、シリコーンゲル、ウレタンゴム、ウレタンゲル等を含む粘着剤が挙げられる。エラストマー系粘着剤を使用する場合は、その透明性を高めるために公知の鏡面加工を粘着層の表面に施すことが好ましい。
【００３２】
光透過方向制御シート１０の光学特性を優れたものとする観点から、上記の任意の透明層、透明フィルム等の透明部材の屈折率と、光透過帯２、第一透明樹脂層４、第二透明樹脂層５の各構成材料の屈折率との差は、０．１未満であることが好ましく、０．０２未満であることがより好ましく、実質的にはゼロであることが好ましい。
また、光透過方向制御シート１０の光学特性を優れたものとし、シート構造をシンプルにする観点から、第一透明樹脂層４および第二透明樹脂層５の外面には他の透明部材が設けられていないことが好ましい。
【００３３】
［光透過方向制御シートの製造方法］
光透過方向制御シート１０を構成するルーバー層１は、例えば、以下の方法で製造することができる。まず、光透過帯２の構成材料からなる所望の厚さの第１のシートの複数枚と、遮光帯３の構成材料からなる所望の厚さの第２のシートの複数枚とを交互に積層し、加熱及び加圧して、これら複数のシートが一体化してなるブロック体を形成する。
【００３４】
次いで、ブロック体をシート表面に垂直な切断面でスライスすることによりルーバー層１が得られる。スライスする際の厚さ（スライス幅）は、ルーバー層１の厚さに相当する。ブロック体をシート表面に対して傾いた面でスライスすることにより、ルーバー層１の表面と遮光帯３とのなす角度を調整することができる。
【００３５】
ルーバー層１と各透明樹脂層４，５とを積層して、一体化させる方法は特に限定されず、公知の手法を適宜用いることができる。
一例として、ルーバー層１の第一面に第一透明樹脂層４を形成する材料を塗布し、硬化することにより、第一透明樹脂層４を形成する方法が挙げられる。同様の方法により、ルーバー層１の第二面に第二透明樹脂層５を形成することができる。
【００３６】
ルーバー層１と各透明樹脂層４，５とを積層し、一体化した積層体を所望の形状に成形することにより、光透過方向制御シート１０が得られる。光透過方向制御シート１０の平面形状は特に限定されず、設置する表示画面の形状に合わせて、矩形、多角形、円形、楕円形等の形状を適宜採用すればよい。
【００３７】
［光透過方向制御シートの使用］
情報表示装置の表示画面の近傍において、その表示画面を覆うように光透過方向制御シート１０を設置することにより、いわゆる覗き見を防止することができる。設置方法としては、例えば矩形に成形された光透過方向制御シート１０の第一透明樹脂層４の外面４ａ又は第二透明樹脂層５の外面５ａを、情報表示装置の表示画面を構成する透明基板に密着させる設置方法が挙げられる。光透過方向制御シート１０は、装置の外面に設置されて外部に露出した状態で設置されてもよいし、装置の内部に設置されて外部から認識され難い状態で設置されてもよい。光透過方向制御シート１０が情報表示装置の内部に組み込まれている場合、例えば、第一透明樹脂層４の外面４ａが装置内部の表示画面を構成する透明基板に密着して固定され、第二透明樹脂層５の外面５ａが装置の外面（筐体の一部分）を構成する透明基板に密着して固定されることが好ましい。すなわち、情報表示装置が有する互いに離間して対向する２枚の透明基板の間に、密着して挟まれた状態で、光透過方向制御シート１０が設置されることが好ましい。このように設置されると、情報表示装置の２枚の透明基板と、光透過方向制御シート１０の透明樹脂層４，５との間に空気層が介在しないため、光透過率の低下を抑制することができる。
【００３８】
設置された光透過方向制御シート１０の光透過帯２（及び遮光帯３）の延設方向と表示画面枠の辺とは平行であってもよいし、非平行であってもよい。モアレ縞の発生を防ぐために、光透過帯２の延設方向を表示画面枠に対して傾けてもよい（バイアス角度を付けてもよい）。
【実施例】
【００３９】
以下に実施例を挙げるが、本発明はこれらの実施例に限定されない。
［実施例１］
図１に示す光透過方向制御シート１０を製造した。
まず、光透過帯２の材料として、屈折率が約１．４３である透明シリコーンゴム（信越化学工業株式会社製、商品名；ＫＥ−１５３−Ｕ）からなる厚さ１２５μｍの第１のシートを用意した。
これとは別に、遮光帯３の材料として、透明シリコーンゴム（信越化学工業株式会社製、商品名：ＫＥ−１５３−Ｕ）１００質量部に対してカーボンブラックを１５質量部添加した材料からなる厚さ１０μｍの第２のシートを用意した。
第１のシート複数枚と第２のシート複数枚とを交互に積層し、加熱、加硫及び加圧してこれら複数のシートが一体化してなるブロック体を形成した。
【００４０】
ブロック体をシート表面に垂直な切断面で、厚さ３１０μｍにスライスすることによりルーバー層１を作製した。
ルーバー層１の表面はスライス加工によって荒れているので、表面で光の乱反射が生じ、曇って見えた。このため、単独のルーバー層１を透かして見ることは難しく、光透過帯２および遮光帯３が規則正しく配列しているか否か、目視で確認することはできなかった。
【００４１】
次いで、鏡面加工が施されたＰＥＴフィルムの表面に、屈折率が約１．４３である液状シリコーンゴム（信越化学工業株式会社製、商品名：ＫＥ−１９８７）を、スクリーン印刷機を使用して約２０μｍの厚さに塗布し、この塗布面をルーバー層１の第一面に載置し、加熱加硫接着した。その後、ＰＥＴフィルムを剥離することにより、シリコーンゴムからなる第一透明樹脂層４を形成した。同様の方法で、ルーバー層１の第二面にシリコーンゴムからなる第二透明樹脂層５を形成し、光透過方向制御シート１０を得た。
【００４２】
ＰＥＴフィルムを剥離する前の光透過方向制御シート１０を透かして目視で観察したところ、ルーバー層１を構成する光透過帯２および遮光帯３が規則正しく配列しており、欠陥の無い良品であることを容易に確認できた。
また、欠陥がある場合には、黒い点または白抜けが不規則に散在することを目視で容易に確認できた。
【００４３】
上記ＰＥＴフィルムを剥離して得た光透過方向制御シート１０の各透明樹脂層４，５の外面の算術平均粗さ（Ｒａ）を、表面粗さ測定機（株式会社小坂研究所製、商品名：ＳＥ６００）を使用して測定したところ、両面ともにＲａは０．１μｍであり、鏡面加工を施したＰＥＴフィルムの表面と同等の平滑な鏡面であった。
光透過方向制御シート１０の光透過性を、ヘーズメーター（日本電飾工業株式会社製、商品名：ＮＤＨ２０００）を使用して測定したところ、全光線透過率は８０％、ヘーズは３であった。ここで、ヘーズは、「ヘーズ（％）＝Ｔｄ／Ｔｔ×１００」の式で求められる。式中、Ｔｄは拡散透過率を表し、Ｔｔは全光線透過率を表す。
光透過方向制御シート１０の視野角は、ルーバー層１の光透過帯２及び遮光帯３が延設された長手方向に対して直交する平面において、約６５°であった。
【００４４】
［実施例２］
粗面加工したＰＥＴフィルムを使用した以外は、実施例１と同様に光透過方向制御シート１０’を作製した。
【００４５】
ＰＥＴフィルムを剥離する前の光透過方向制御シート１０’を透かして目視で観察したところ、ルーバー層１を構成する光透過帯２および遮光帯３が規則正しく配列しており、欠陥の無い良品であることを容易に確認できた。
また、欠陥がある場合には、黒い点または白抜けが不規則に散在することを目視で容易に確認することができた。
【００４６】
上記ＰＥＴフィルムを剥離して得た実施例２の光透過方向制御シート１０’の各透明樹脂層４，５の外面の算術平均粗さ（Ｒａ）、光透過性、ヘーズ、視野角を実施例１と同様に測定したところ、Ｒａ＝２．６μｍ、全光線透過率＝７３％、ヘーズ＝４１、視野角＝約６５°であった。実施例１と比べてヘーズ値が高くなっており、全光線透過率が低下していた。
【００４７】
［実施例３］
鏡面加工が施されていないＰＥＴフィルムを使用した以外は、実施例１と同様に光透過方向制御シート１０”を作製した。
【００４８】
ＰＥＴフィルムを剥離する前の光透過方向制御シート１０”を透かして目視で観察したところ、ルーバー層１を構成する光透過帯２および遮光帯３が規則正しく配列しており、欠陥の無い良品であることを容易に確認できた。
また、欠陥がある場合には、黒い点または白抜けが不規則に散在することを目視で容易に確認することができた。
【００４９】
上記ＰＥＴフィルムを剥離して得た実施例３の光透過方向制御シート１０”の各透明樹脂層４，５の外面の算術平均粗さ（Ｒａ）、光透過性、ヘーズ、視野角を実施例１と同様に測定したところ、Ｒａ＝０．２μｍ、全光線透過率＝７８％、ヘーズ＝６、視野角＝約６５°であった。
【００５０】
［比較例１］
実施例１で作製したルーバー層１の両面に、それぞれ厚さ１０μｍのエポキシ系接着剤（屈折率：約１．５５）を塗布し、各面の接着剤層を介して、外面に鏡面加工を施した厚さ３０μｍのポリカーボネートフィルム（屈折率：約１．５８）をそれぞれ接着した。
以上の工程で、ルーバー層１の両面の各々に接着剤層及びポリカーボネートフィルムを備えた、比較例の光透過方向制御シートを得た。
【００５１】
両面にポリカーボネートフィルムを備えた上記光透過方向制御シートを透かして目視で観察したところ、ルーバー層１を構成する光透過帯２および遮光帯３が規則正しく配列しており、欠陥の無い良品であることを容易に確認できた。
また、欠陥がある場合には、黒い点または白抜けが不規則に散在することを目視で容易に確認することができた。
ただし、以下の結果が示すように、実施例１の光透過方向制御シート１０と比べると、光学特性が劣っていた。この原因として、ルーバー層１、接着剤層、ポリカーボネートフィルムの各界面において大きな界面反射が生じたことが考えられる。
【００５２】
比較例１の光透過方向制御シートの各ポリカーボネートフィルムの外面の算術平均粗さ（Ｒａ）、光透過性、ヘーズ、視野角を実施例１と同様に測定したところ、Ｒａ＝０．１μｍ、全光線透過率＝７７％、ヘーズ＝６、視野角＝約６５°であった。
実施例１と比べてヘーズ値が高くなっており、全光線透過率が低下していた。
【００５３】
［比較例２］
粗面加工したポリカーボネートフィルム（屈折率：約１．５８）を使用した以外は、比較例１と同様に光透過方向制御シートを作製した。
【００５４】
両面にポリカーボネートフィルムを備えた上記光透過方向制御シートを透かして目視で観察したところ、ルーバー層１を構成する光透過帯２および遮光帯３が規則正しく配列しており、欠陥の無い良品であることを容易に確認できた。
また、欠陥がある場合には、黒い点または白抜けが不規則に散在することを目視で容易に確認することができた。
ただし、表１の結果が示すように、実施例１の光透過方向制御シート１０と比べると、光学特性が劣っていた。この原因として、ルーバー層１、接着剤層、ポリカーボネートフィルムの各界面において大きな界面反射が生じたことが考えられる。
【００５５】
以下に、実施例１〜３及び比較例１〜２の結果を抜粋して示す。表１中、「屈折率の差」は、実施例においては、光透過帯の屈折率（１．４３）と第一透明樹脂層の屈折率（１．４３）の差を意味し、比較例においては、光透過帯の屈折率（１．４３）とエポキシ系接着剤の屈折率（１．５５）の差を意味する。また、「Ｒａ」は、実施例においては、第一透明樹脂層の外面の算術平均粗さを意味し、比較例においては、ポリカーボネートフィルムの外面の算術平均粗さを意味する。
【００５６】
【表１】
0006751566.tif 000002
【００５７】
表１の結果から、光透過方向制御シートの外面の算術平均粗さＲａが低いほど、光学特性が向上することが明らかである。さらに、Ｒａが同じである実施例１と比較例１の結果から、屈折率の差が０．１未満であると、光学特性が向上することが明らかである。
【００５８】
以上、具体的な実施例によって本発明を説明したが、本発明の技術的範囲は上記実施例に記載の範囲には限定されないことは言うまでもない。上記実施例に、多様な変更または改良を加えることが可能であることが当業者に明らかである。また、そのような変更又は改良を加えた形態も本発明の技術的範囲に含まれ得ることが、特許請求の範囲の記載から明らかである。
【産業上の利用可能性】
【００５９】
本発明の光透過方向制御シートは、例えば、各種の情報表示装置の表示画面に設置して覗き見を防止するシートとして利用したり、照明装置やセンサー装置に取り付けて光学フィルターとして利用したりすることができる。
【符号の説明】
【００６０】
１…ルーバー層、２…光透過帯、３…遮光帯、４…第一透明樹脂層、４ａ…第一透明樹脂層の外面、５…第二透明樹脂層、５ａ…第二透明樹脂層の外面、１０…光透過方向制御シート
【図１】
0006751566.tif 000003